【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
羽口から、Ｈを１０質量％以上含有する還元材を吹き込み、予熱ガスをシャフト部から高炉の炉内に吹き込むことを特徴とする高炉操業方法。
【請求項２】
Ｈを１０質量％以上含有する還元材として、ＬＮＧ、ＣＯＧ、水素含有量を１０質量％以上に高めたＢＦＧ改質ガス、都市ガス、液化石油ガス、メタンを改質して得られた合成ガス、ＣＯＧ改質ガスの中から選ばれる１種または２種以上を用いることを特徴とする請求項１に記載の高炉操業方法。
【請求項３】
予熱ガスとして、燃焼ガスおよび／またはＣＯとＨ2とを含有する還元性ガスを加熱したガスを用いることを特徴とする請求項１または請求項２に記載の高炉操業方法。
【請求項４】
予熱ガスとして燃焼ガスを用いる場合、高炉に装入したコークスと前記燃焼ガス中のＣＯ2、Ｈ2Ｏとのガス化反応が進行しない温度範囲として吹き込むことを特徴とする請求項３に記載の高炉操業方法。
【請求項５】
予熱ガスとして燃焼ガスを用いる場合、吹き込み位置は高炉シャフト部のＰCO/（ＰCO＋ＰCO2）比は０．３〜０．７の範囲であり、予熱ガス温度は９００℃以下、鉄鉱石およびコークスの流動化条件以下のガス速度で吹き込むことを特徴とする請求項３または請求項４に記載の高炉操業方法。
【請求項６】
予熱ガスとして燃焼ガスを用いる場合、予熱ガスは円周方向均等に吹き込み、予熱ガス吹き込み配管は、１段あるいは複数段に配置することを特徴とする請求項３ないし請求項５のいずれか一つに記載の高炉操業方法。
【請求項７】
予熱ガスとして燃焼ガスを用いる場合、高炉に原料を装入する際に、周辺部に高還元粉化性（ＲＤＩ）焼結鉱を装入することを特徴とする請求項３ないし請求項６のいずれか一つに記載の高炉操業方法。
【請求項８】
予熱ガスとして燃焼ガスを用いる場合、該燃焼ガスとして、ＢＦＧ、ＣＯＧ、ＣＯＧ改質ガス、ＬＮＧ、Ｈ2ガス、ＬＤＧを、酸素あるいは空気により燃焼させた燃焼ガスの中から選ばれる１種または２種以上を用いることを特徴とする請求項３ないし請求項７のいずれか一つに記載の高炉操業方法。
【請求項９】
予熱ガスとしてＢＦＧを用いる場合、予めＣＯ2を除去したＢＦＧを用いることを特徴とする請求項８に記載の高炉操業方法。
【請求項１０】
予熱ガスとしてＢＦＧを用いる場合、予めＣＯ2およびＮ2を除去したＢＦＧを用いることを特徴とする請求項８に記載の高炉操業方法。
【請求項１１】
高炉から排出される炉頂ガスの一部を分岐させ、燃焼炉で燃焼させて、８００〜１０００℃としたＢＦＧの燃焼ガスを用いることを特徴とする請求項８ないし請求項１０のいずれか一つに記載の高炉操業方法。
【請求項１２】
予熱された還元性ガスを吹き込むことにより、装入物の粉化を抑制しながら、鉄鉱石・焼結鉱を予備還元することを特徴とする請求項３ないし請求項１１のいずれか一つに記載の高炉操業方法。
【請求項１３】
予熱ガスとして還元性ガスを用いる場合、高炉に原料を装入する際に、周辺部に低反応性鉱を装入することを特徴とする請求項３ないし請求項１２のいずれか一つに記載の高炉操業方法。
【請求項１４】
予熱ガスとして還元性ガスを用いる場合、高炉に原料を装入する際に、周辺部の鉱石層厚比を増加させることを特徴とする請求項３ないし請求項１３のいずれか一つに記載の高炉操業方法。
【請求項１５】
予熱ガスとして還元性ガスを用いる場合、炉内温度７００〜１０００℃域に吹き込むことを特徴とする請求項３ないし請求項１４のいずれか一つに記載の高炉操業方法。
【請求項１６】
Ｈを１０質量％以上含有する還元材とともに、微粉炭を吹込むことを特徴とする請求項１ないし請求項１５のいずれか一つに記載の高炉操業方法。
【請求項１７】
Ｈを１０質量％以上含有する還元材を、該還元材吹き込み由来の水素分として３ｋｇ／ｔ−ｐｉｇ以上吹き込むことを特徴とする請求項１ないし請求項１６のいずれか一つに記載の高炉操業方法。
【手続補正２】
【補正対象書類名】明細書
【補正対象項目名】０００７
【補正方法】変更
【補正の内容】
【０００７】
このような課題を解決するための本発明の特徴は以下の通りである。
（１）羽口から、Ｈを１０質量％以上含有する還元材を吹き込み、予熱ガスをシャフト部から高炉の炉内に吹き込むことを特徴とする高炉操業方法。
（２）Ｈを１０質量％以上含有する還元材として、ＬＮＧ、ＣＯＧ、水素含有量を１０質量％以上に高めたＢＦＧ改質ガス、都市ガス、液化石油ガス、メタンを改質して得られた合成ガス、ＣＯＧ改質ガスの中から選ばれる１種または２種以上を用いることを特徴とする（１）に記載の高炉操業方法。
（３）予熱ガスとして、燃焼ガスおよび／またはＣＯとＨ2とを含有する還元性ガスを加熱したガスを用いることを特徴とする（１）または（２）に記載の高炉操業方法。
（４）予熱ガスとして燃焼ガスを用いる場合、高炉に装入したコークスと前記燃焼ガス中のＣＯ2、Ｈ2Ｏとのガス化反応が進行しない温度範囲として吹き込むことを特徴とする（３）に記載の高炉操業方法。
（５）予熱ガスとして燃焼ガスを用いる場合、吹き込み位置は高炉シャフト部のＰCO/（ＰCO＋ＰCO2）比は０．３〜０．７の範囲であり、予熱ガス温度は９００℃以下、鉄鉱石およびコークスの流動化条件以下のガス速度で吹き込むことを特徴とする請求項３または（４）に記載の高炉操業方法。
（６）予熱ガスとして燃焼ガスを用いる場合、予熱ガスは円周方向均等に吹き込み、予熱ガス吹き込み配管は、１段あるいは複数段に配置することを特徴とする（３）ないし（５）のいずれか一つに記載の高炉操業方法。
（７）予熱ガスとして燃焼ガスを用いる場合、高炉に原料を装入する際に、周辺部に高還元粉化性（ＲＤＩ）焼結鉱を装入することを特徴とする（３）ないし（６）のいずれか一つに記載の高炉操業方法。
（８）予熱ガスとして燃焼ガスを用いる場合、該燃焼ガスとして、ＢＦＧ、ＣＯＧ、ＣＯＧ改質ガス、ＬＮＧ、Ｈ2ガス、ＬＤＧを、酸素あるいは空気により燃焼させた燃焼ガスの中から選ばれる１種または２種以上を用いることを特徴とする（３）ないし（７）のいずれか一つに記載の高炉操業方法。
（９）予熱ガスとしてＢＦＧを用いる場合、予めＣＯ2を除去したＢＦＧを用いることを特徴とする（８）に記載の高炉操業方法。
（１０）予熱ガスとしてＢＦＧを用いる場合、予めＣＯ2およびＮ2を除去したＢＦＧを用いることを特徴とする（８）に記載の高炉操業方法。
（１１）高炉から排出される炉頂ガスの一部を分岐させ、燃焼炉で燃焼させて、８００〜１０００℃としたＢＦＧの燃焼ガスを用いることを特徴とする（８）ないし（１０）のいずれか一つに記載の高炉操業方法。
（１２）予熱された還元性ガスを吹き込むことにより、装入物の粉化を抑制しながら、鉄鉱石・焼結鉱を予備還元することを特徴とする（３）ないし（１１）のいずれか一つに記載の高炉操業方法。
（１３）予熱ガスとして還元性ガスを用いる場合、高炉に原料を装入する際に、周辺部に低反応性鉱を装入することを特徴とする（３）ないし（１２）のいずれか一つに記載の高炉操業方法。
（１４）予熱ガスとして還元性ガスを用いる場合、高炉に原料を装入する際に、周辺部の鉱石層厚比を増加させることを特徴とする（３）ないし（１３）のいずれか一つに記載の高炉操業方法。
（１５）予熱ガスとして還元性ガスを用いる場合、炉内温度７００〜１０００℃域に吹き込むことを特徴とする（３）ないし（１４）のいずれか一つに記載の高炉操業方法。
（１６）Ｈを１０質量％以上含有する還元材とともに、微粉炭を吹込むことを特徴とする（１）ないし（１５）のいずれか一つに記載の高炉操業方法。
（１７）Ｈを１０質量％以上含有する還元材を、該還元材吹き込み由来の水素分として３ｋｇ／ｔ−ｐｉｇ以上吹き込むことを特徴とする（１）ないし（１６）のいずれか一つに記載の高炉操業方法。